ЦВЕТНАЯ ГЛАЗУРЬ
COLOURED GLAZE

Изобретение относится к промышленности строительных материалов и касается составов глазурей для нанесения на керамические изделия декоративно-художественного и хозяйственно-бытового назначения.
Известна цветная глазурь, содержащая, вес.ч.: свинцовый глет 6; кварцевый песок 3; каолин 1; окись кобальта 1 [1].
Задача изобретения состоит в повышении водостойкости цветной глазури.
Технический результат достигается тем, что цветная глазурь, включающая свинцовый глет, кварцевый песок, каолин и окись кобальта, дополнительно содержит борат кальция и буру при следующем соотношении компонентов, вес.ч.: свинцовый глет 4-4,5; кварцевый песок 4-4,5; каолин 0,5-1; окись кобальта 0,3-0,5; борат кальция 0,5-1; бура 0,5-1.
Составы цветной глазури приведены в таблице.
Таблица
Компоненты
Содержание, вес.ч., в составах
1
2
Свинцовый глет
4
4,5
Кварцевый песок
4
4,5
Каолин
1
0,5
Окись кобальта
0,5
0,3
Борат кальция
0,5
1
Бура
1
0,5
Водостойкость глазури, гидролитический класс
II
II
2
2
2
3
2
3
В составе глазури может быть использован, например, каолин Просяновского месторождения, характеризующийся следующим химическим составом, мас.%: SiO 46,02-46,5; TiO 0,47-0,52; AlO 38,69-40,17; FeO 0,55-0,92; CaO 0,05-0,19; п.п.п. 13,34-13,97. Рекомендуется использовать чистые кварцевые пески, с пониженным содержанием соединений железа.
Компоненты дозируют в требуемых количествах, смешивают и сплавляют при температуре 1450-1480°C. Расплав гранулируют в воду. Полученную фритту загружают в шаровую мельницу и размалывают мокрым способом до полного прохождения через сетку 008. Подготавливают глазурную суспензию с влажностью 45-50%. Суспензию наносят на поверхность обожженных керамических изделий, которые обжигают вторично при температуре 1000-1100°C. Глазурь образует покрытие, имеющее синюю окраску.
Источники информации
1. Алферов Л.Г. Технология росписи. Дерево. Металл. Керамика. Ткани. - Ростов-на-Дону: Изд-во «Феникс», 2000. - С.256.